(57)【要約】 【課題】  長期的なサイクル寿命を改善したリチウムイオン二次電池を提供する。【解決手段】  正極、負極、電解液、およびセパレータを備えたリチウムイオン二次電池において、前記電解液が環状ジスルホン酸エステルと界面活性剤を有する。【選択図】  なし【特許請求の範囲】
【請求項１】
正極、負極、電解液、およびセパレータを備えたリチウムイオン二次電池において、前記電解液が環状ジスルホン酸エステルと界面活性剤を有することを特徴とするリチウムイオン二次電池。
【請求項２】
前記界面活性剤が、リン酸エステル、脂肪酸塩、アルカンスルホン酸塩から選択される少なくとも一種で構成されることを特徴とする請求項１に記載のリチウムイオン二次電池。
【請求項３】
前記界面活性剤がリン酸トリオクチルからなることを特徴とする請求項１に記載のリチウムイオン二次電池。
【請求項４】
前記環状ジスルホン酸エステルが、下記化１（ただし、下記化１において、Ｑは酸素原子、メチレン基または単結合、Ａは置換もしくは無置換の炭素数１〜５のアルキレン基、カルボニル基、スルフィニル基、置換もしくは無置換の炭素数１〜６のフルオロアルキレン基、またはエーテル結合を介してアルキレン単位もしくはフルオロアルキレン単位結合した炭素数２〜６の２価の基を示し、Ｂは置換もしくは無置換のアルキレン基、置換もしくは無置換のフルオロアルキレン基、または酸素原子を示す。）で示される化合物を含むことを特徴とする請求項１ないし３のいずれか１項に記載のリチウムイオン二次電池。
【化１】
2008071559.tif 000012
【請求項５】
前記環状ジスルホン酸エステルが、下記化２で示される化合物または下記化３で示される化合物から選択される少なくとも一つを含むことを特徴とする請求項１ないし３のいずれか１項に記載のリチウムイオン二次電池。
【化２】
2008071559.tif 000013
【化３】
2008071559.tif 000014
【請求項６】
前記界面活性剤が、前記電解液中に０．０１質量％以上３質量％以下含まれることを特徴とする請求項１ないし５のいずれか１項に記載のリチウムイオン二次電池。
【請求項７】
前記環状ジスルホン酸エステルが、前記電解液中に０．１質量％以上５質量％以下含まれることを特徴とする請求項１ないし６のいずれか１項に記載のリチウムイオン二次電池。
【発明の詳細な説明】
【技術分野】
【０００１】
本発明は、リチウムイオン二次電池に関し、特に電解液に添加剤を加えることにより電池特性を向上させたリチウムイオン二次電池に関する。
【背景技術】
【０００２】
リチウムイオン二次電池は小型で大容量であるという特長を有しており、携帯電話、ノート型パソコン等の携帯機器の電源として広く用いられている。従来より、リチウムイオン二次電池においては電極の表面に皮膜を形成させることにより電池特性を改善させる提案があり、特許文献１においては電解液に環状スルホン酸エステルを添加することによりサイクル寿命を改善させる記載がある。最近では、ＨＥＶ、ＥＶ等の自動車用途や電力貯蔵用途等の大型のリチウムイオン二次電池の開発が進められており、サイクル寿命に関しては１０年以上の長期の寿命が必要になり、更なる改善が必要になっている。
【０００３】
また、電池特性を改善させる試みの一つとして、特許文献２においては電解液にリン酸トリエステルを添加してサイクル特性を改善する記載があり、特許文献３においては電解液にフッ素を含む界面活性剤を添加して電解液のセパレータに対する濡れ性を改善する記載がある。
【０００４】
【特許文献１】特開２００４−２８１３６８号公報
【特許文献２】特開２００４−６３８２号公報
【特許文献３】特開２００５−１２３０９１号公報
【発明の開示】
【発明が解決しようとする課題】
【０００５】
リチウムイオン二次電池の電極活物質は、エネルギー密度の向上のために高密度充填されている。また、電解液には通常混合溶媒が用いられるが、電解液の粘度が高い。そのため、電極活物質中に電解液が充分に浸透するには、電極活物質に細孔などが存在するため時間を要していた。すなわち、初期に電解液の添加剤により電極活物質中の細孔の表面にも皮膜を形成させることが困難であり、これにより長期のサイクル寿命が劣化していた。一方、界面活性剤による濡れ性の改善のみでは電極の表面に皮膜を形成することが出来ず、サイクル寿命の改善は充分ではなかった。
【０００６】
本発明は上記問題点に鑑みなされたものである。本発明の課題は、長期的なサイクル寿命を改善したリチウムイオン二次電池を提供することにある。
【課題を解決するための手段】
【０００７】
本発明者らは上記問題点を解決するに当たり鋭意検討した結果、電解液に初期の充放電により電極活物質の表面に皮膜を形成させる添加剤を加え、さらに電解液を電極活物質の細孔部に浸透させるために界面活性剤を電解液に加えた場合に、長期的なサイクル寿命特性が向上することを見出し本発明に至ったものである。
【０００８】
本発明のリチウムイオン二次電池は正極、負極、電解液、およびセパレータを備えたリチウムイオン二次電池において、前記電解液が環状ジスルホン酸エステルと界面活性剤を有することを特徴とする。
【０００９】
また、本発明のリチウムイオン二次電池は前記界面活性剤が、リン酸エステル、脂肪酸塩、アルカンスルホン酸塩から選択される少なくとも一種で構成されることを特徴とする。
【００１０】
また、本発明のリチウムイオン二次電池は前記界面活性剤がリン酸トリオクチルからなることを特徴とする。
【００１１】
また、本発明のリチウムイオン二次電池は前記環状ジスルホン酸エステルが、下記化１（ただし、下記化１において、Ｑは酸素原子、メチレン基または単結合、Ａは置換もしくは無置換の炭素数1〜５のアルキレン基、カルボニル基、スルフィニル基、置換もしくは無置換の炭素数１〜６のフルオロアルキレン基、またはエーテル結合を介してアルキレン単位もしくはフルオロアルキレン単位結合した炭素数２〜６の２価の基を示し、Ｂは置換もしくは無置換のアルキレン基、置換もしくは無置換のフルオロアルキレン基、または酸素原子を示す）で示される化合物を含むことを特徴とする。
【化１】
2008071559.tif 000002
【００１２】
また、本発明のリチウムイオン二次電池は前記環状ジスルホン酸エステルが、下記化２で示される化合物または下記化３で示される化合物から選択される少なくとも一つを含むことを特徴とする。
【化２】
2008071559.tif 000003
【化３】
2008071559.tif 000004
【００１３】
また、本発明のリチウムイオン二次電池は前記界面活性剤が、前記電解液中に０．０１質量（以下ｗｔと表記）％以上３ｗｔ％以下含まれることを特徴とする。
【００１４】
また、本発明のリチウムイオン二次電池は前記環状ジスルホン酸エステルが、前記電解液中に０．１ｗｔ％以上５ｗｔ％以下含まれることを特徴とする。
【００１５】
本発明はリチウムイオン二次電池のサイクル寿命の改善を図ったものである。リチウムイオン二次電池に使用される電解液の溶媒は粘度が高いが、界面活性剤を添加することにより、電極活物質の細孔部へ浸透することとなり、これにより環状ジスルホン酸エステルによる初期の充電時において、電極表面に均一な皮膜が形成されることになる。その結果、充放電サイクルや高温保存時における劣化が抑制されることになる。また、皮膜の形成により界面活性剤の分解も抑制されるため、さらにサイクル寿命が改善されることとなる。
【発明の効果】
【００１６】
本発明によれば、リチウムイオン二次電池の電解液が環状ジスルホン酸エステルと界面活性剤を有することによりサイクル寿命が改善されたリチウムイオン二次電池を提供することが出来る。
【発明を実施するための最良の形態】
【００１７】
次に本発明の実施の形態について図面を参照して説明する。図１は本発明のリチウムイオン二次電池の構成を示す模式図である。
【００１８】
図１に示すように、アルミニウム箔等の金属からなる正極集電体１１上のリチウムイオンを吸蔵、放出し得る正極活物質を含有する層１２と、銅箔等の金属からなる負極集電体１４上のリチウムイオンを吸蔵、放出する負極活物質を含有する層１３とが、電解液１５、およびこれを含む不織布、ポリオレフィン微多孔膜などからなるセパレータ１６を介して対向して配置され構成されている。
【００１９】
本発明のリチウムイオン二次電池はリチウム複合酸化物を含む正極活物質を用いた正極と、リチウムを吸蔵放出可能な負極活物質を持つ負極を主要成分とし、正極と負極の間に電気的接続を起こさないようなセパレータが挟まれ、正極と負極はリチウムイオン電導性の非水電解液に浸った状態で、非水電解液を介して対向配置され、これらが電池ケースの中に密閉された状態となっている。
【００２０】
（電解液）
電解液はリチウム塩を溶解させた非プロトン性有機溶媒に環状ジスルホン酸エステルと界面活性剤を添加した物を用いることができる。電解液の溶媒としては、プロピレンカーボネート（ＰＣ）、エチレンカーボネート（ＥＣ）、等の環状カーボネート類、ジメチルカーボネート（ＤＭＣ）、ジエチルカーボネート（ＤＥＣ）、エチルメチルカーボネート（ＥＭＣ）等の鎖状カーボネート類、γ−ブチロラクトン（ＧＢＬ）等のγ−ラクトン類などの非プロトン性有機溶媒を一種又は二種以上を混合して使用できる。このうち、ＰＣ、ＥＣ、ＧＢＬ、ＤＭＣ、ＤＥＣ、ＥＭＣなどを単独もしくは混合して用いることが好ましいが、これらに限定されるものではない。
【００２１】
これらの有機溶媒に支持塩としてリチウム塩を溶解させる。リチウム塩としては、例えばＬｉＰＦ6、ＬｉＢＦ4、ＬｉＣＦ3ＳＯ3などがあげられるが、これらに限定されるものではない。電解質濃度は、０．５ｍｏｌ／ｌから１．５ｍｏｌ／ｌが好ましい。この濃度が高すぎると密度と粘度が増加する。濃度が低すぎると電気伝導率が低下することがある。
【００２２】
環状ジスルホン酸エステルとしては化合物番号１〜２２として表１に示される有機化合物が挙げられるが、これらに限定されるものではない。
【００２３】
【表１】
2008071559.tif 000005
【００２４】
環状ジスルホン酸エステルの電解液への添加量は０．１ｗｔ％以上５ｗｔ％以下が好ましい。０．１ｗｔ％未満の場合には電極活物質の表面に皮膜が充分形成されず、サイクル寿命の改善効果が小さくなる恐れがあり、５ｗｔ％を超える場合には皮膜の量が増加しすぎて抵抗が上昇するなどの悪影響が出る恐れがある。
【００２５】
界面活性剤としてはリン酸エステル、脂肪酸塩、アルカンスルホン酸塩、などを使用することができ、リン酸トリオクチル、ステアリン酸塩が好ましいがこれらに限定されるものではない。
【００２６】
界面活性剤の電解液への添加量は０．０１ｗｔ％以上３ｗｔ％以下が好ましい。０．０１ｗｔ％未満の場合には電解液の電極活物質の細孔への浸透効果が充分発揮されず、改善効果が小さくなる恐れがあり、３ｗｔ％を超える場合には、界面活性剤の分解反応が増加し電池の抵抗が増加する可能性がある。
【００２７】
（正極）
正極活物質としては、たとえば、ＬｉＣｏＯ2、ＬｉＮｉＯ2、ＬｉＭｎ2Ｏ4、ＬｉＮｉ1/3Ｃｏ1/3Ｍｎ1/3Ｏ2、ＬｉＮｉ0.5Ｍｎ1.5Ｏ4、ＬｉＦｅＰＯ4などのリチウム含有複合酸化物が挙げられ、これらのリチウム含有複合酸化物の遷移金属部分を他の元素で置換させたものでもよく、またこれらの混合物でもよい。これらの正極活物質とカーボンブラックなどからなる導電性付与剤およびポリフッ化ビニリデン（ＰＶＤＦ）等からなるバインダーと共に、バインダーを溶解しうるＮ−メチルピロリドン（ＮＭＰ）等の分散媒で混合（スラリー法）した上で、アルミ箔等の集電体上に塗布した後、溶剤を乾燥した後、プレス等により圧縮して正極を形成する。
【００２８】
（負極）
負極活物質としては、たとえば、リチウムを吸蔵する黒鉛、非晶質炭素、Ｓｉ合金、Ｓｉ酸化物、Ｓｉ複合酸化物、Ｓｎ合金、Ｓｎ酸化物、Ｓｎ複合酸化物あるいはこれらの複合物を用いることができる。これらの負極活物質とポリフッ化ビニリデン（ＰＶＤＦ）等からなるバインダーと共に、バインダーを溶解しうるＮ−メチルピロリドン（ＮＭＰ）等の分散媒で混合（スラリー法）した上で、銅箔等の集電体上に塗布した後、溶剤を乾燥した後、プレス等により圧縮して負極を形成する。負極に用いる炭素材料としては、天然黒鉛、人造黒鉛、メソカーボンマイクロビーズなどの高結晶性の黒鉛材料や、低結晶性炭素、難黒鉛化炭素材料などの非晶質炭素を使用することができる。結晶性の高い黒鉛は電解液との反応性が高いために、表面を低結晶性または非晶質の炭素で処理した表面処理黒鉛を使用することが可能である。表面処理方法としては、固相法、液相法、気相法などの手法を使用することができる。
【００２９】
セパレーターとして、ポリプロピレン、ポリエチレン等のポリオレフィン、フッ素樹脂等の多孔性フィルムなどが使用できるが、これに限定されるものではない。
【実施例】
【００３０】
以下に本発明の実施例について詳細に説明するが、本発明は以下の実施例のみに限定されるものではない。
【００３１】
（実施例１）
（電池の作製）
本発明の実施例１のリチウムイオン電池の作製について説明する。正極は、正極集電体として厚さ２０μｍのアルミニウム箔を用い、正極活物質としてＬｉ（Ｌｉ0.1Ｍｎ1.9）Ｏ4、とＬｉＮｉ0.8Ｃｏ0.15Ａｌ0.05Ｏ2を質量比で８０：２０に混合したものを用いた。また負極は、負極集電体として厚さ１０μｍの銅箔を用い、負極活物質として黒鉛を用いた。電解液は溶媒としてＥＣとＤＥＣの混合溶媒（体積比：３０／７０）を用い、電解質としてＬｉＰＦ6を１ｍｏｌ／ｌ溶解し、さらにリン酸トリオクチル０．５ｗｔ％、および表１に記載の化合物Ｎｏ．１（メチレンメタンジスルホン酸エステル：以下ＭＭＤＳと記載）１．５ｗｔ％を加えた。次に正極と負極をポリエチレンからなるセパレータを介して積層し、ラミネート外装型リチウムイオン二次電池を作製した。
【００３２】
（充放電サイクル試験）
温度６０℃において、充電条件：充電終止電圧４．２Ｖ、充電レート１Ｃ、２．５時間、放電条件：放電終止電圧３．０Ｖ、放電レート０．２Ｃで充放電を行なった。容量維持率（％）は、５００サイクル後の放電容量（ｍＡｈ）の、１０サイクル目の放電容量（ｍＡｈ）に対する割合である。サイクル試験の結果を表２に示す。
【００３３】
（実施例２〜６）
リン酸トリオクチルの添加量を３．０ｗｔ％、２．０ｗｔ％、０．２ｗｔ％、０．０５ｗｔ％、０．０１ｗｔ％とした他は実施例１と同様にリチウムイオン二次電池を作製し、充放電サイクル試験を行なった。結果を表２に示す。
【００３４】
（実施例７〜１１）
ＭＭＤＳの添加量を０．５ｗｔ％、１．０ｗｔ％、２．０ｗｔ％、３．０ｗｔ％、５．０ｗｔ％とした他は実施例１と同様にリチウムイオン二次電池を作製し、充放電サイクル試験を行なった。結果を表２に示す。
【００３５】
（実施例１２〜１３）
リン酸トリオクチルに代えてステアリン酸ナトリウムまたはＣ12Ｈ25−ＯＳＯ3Ｌｉとした他は実施例１と同様にリチウムイオン二次電池を作製し、充放電サイクル試験を行なった。結果を表２に示す。
【００３６】
（実施例１４）
ＭＭＤＳに代えて表１に記載の化合物Ｎｏ．２（エチレンメタンジスルホン酸エステル：以下ＥＭＤＳと記載）とした他は実施例１と同様にリチウムイオン二次電池を作製し、充放電サイクル試験を行なった。結果を表２に示す。
【００３７】
（比較例１）
リン酸トリオクチルおよびＭＭＤＳを添加しない他は実施例１と同様にリチウムイオン二次電池を作製し、充放電サイクル試験を行なった。結果を表２に示す。
【００３８】
（比較例２）
ＭＭＤＳを添加しない他は実施例１と同様にリチウムイオン二次電池を作製し、充放電サイクル試験を行なった。結果を表２に示す。
【００３９】
（比較例３）
リン酸トリオクチルを添加しない他は実施例１と同様にリチウムイオン二次電池を作製し、充放電サイクル試験を行なった。結果を表２に示す。
【００４０】
【表２】
2008071559.tif 000006
【００４１】
実施例１〜実施例１４の電池は比較例１〜比較例３の電池と比較してサイクル試験後の容量維持率が改善されていることが確認された。
【００４２】
（実施例１５）
正極活物質をＬｉＮｉ0.8Ｃｏ0.15Ａｌ0.05Ｏ2１００％とし、負極活物質を表面処理黒鉛とした他は実施例１と同様にリチウムイオン二次電池を作製し、充放電サイクル試験を行なった。結果を表３に示す。
【００４３】
（比較例４）
リン酸トリオクチルおよびＭＭＤＳを添加しない他は実施例１５と同様にリチウムイオン二次電池を作製し、充放電サイクル試験を行なった。結果を表３に示す。
【００４４】
（比較例５）
ＭＭＤＳを添加しない他は実施例１５と同様にリチウムイオン二次電池を作製し、充放電サイクル試験を行なった。結果を表３に示す。
【００４５】
（比較例６）
リン酸トリオクチルを添加しない他は実施例１５と同様にリチウムイオン二次電池を作製し、充放電サイクル試験を行なった。結果を表３に示す。
【００４６】
【表３】
2008071559.tif 000007
【００４７】
実施例１５の電池は比較例４〜比較例６の電池に比較しサイクル試験後の容量維持率が高く、サイクル寿命特性が改善されたことが確認された。
【００４８】
（実施例１６）
正極活物質をＬｉＣｏＯ2とし、電解液の溶媒としてＥＣとＧＢＬの混合溶媒（体積比：２０／８０）を用いた他は実施例１と同様にリチウムイオン二次電池を作製し、充放電サイクル試験を行なった。結果を表４に示す。
【００４９】
（比較例７）
リン酸トリオクチルおよびＭＭＤＳを添加しない他は実施例１６と同様にリチウムイオン二次電池を作製し、充放電サイクル試験を行なった。結果を表４に示す。
【００５０】
（比較例８）
ＭＭＤＳを添加しない他は実施例１６と同様にリチウムイオン二次電池を作製し、充放電サイクル試験を行なった。結果を表４に示す。
【００５１】
（比較例９）
リン酸トリオクチルを添加しない他は実施例１６と同様にリチウムイオン二次電池を作製し、充放電サイクル試験を行なった。結果を表４に示す。
【００５２】
【表４】
2008071559.tif 000008
【００５３】
実施例１６の電池は比較例７〜比較例９の電池に比較しサイクル試験後の容量維持率が高く、サイクル寿命特性が改善されたことが確認された。
【００５４】
（実施例１７）
正極活物質をＬｉ（Ｍｎ1.9Ｌｉ0.1）Ｏ4とし、負極活物質を非晶質炭素とし電解液の溶媒としてＥＣとＰＣＬの混合溶媒（体積比：１０／９０）を用いた他は実施例１と同様にリチウムイオン二次電池を作製し、充放電サイクル試験を行なった。充放電サイクル試験は放電終止電圧を２．５Vとした以外は実施例１と同じ方法で行った。結果を表５に示す。
【００５５】
（比較例１０）
リン酸トリオクチルおよびＭＭＤＳを添加しない他は実施例１７と同様にリチウムイオン二次電池を作製し、充放電サイクル試験を行なった。結果を表５に示す。
【００５６】
（比較例１１）
ＭＭＤＳを添加しない他は実施例１７と同様にリチウムイオン二次電池を作製し、充放電サイクル試験を行なった。結果を表５に示す。
【００５７】
（比較例１２）
リン酸トリオクチルを添加しない他は実施例１７と同様にリチウムイオン二次電池を作製し、充放電サイクル試験を行なった。結果を表５に示す。
【００５８】
【表５】
2008071559.tif 000009
【００５９】
実施例１７の電池は比較例１０〜比較例１２の電池に比較しサイクル試験後の容量維持率が高く、サイクル寿命特性が改善されたことが確認された。
【００６０】
（実施例１８）
正極活物質をＬｉＮｉ1/3Ｃｏ1/3Ｍｎ1/3Ｏ2とした他は実施例１５と同様にリチウムイオン二次電池を作製し、充放電サイクル試験を行なった。結果を表６に示す。
【００６１】
（比較例１３）
リン酸トリオクチルおよびＭＭＤＳを添加しない他は実施例１８と同様にリチウムイオン二次電池を作製し、充放電サイクル試験を行なった。結果を表６に示す。
【００６２】
（比較例１４）
ＭＭＤＳを添加しない他は実施例１８と同様にリチウムイオン二次電池を作製し、充放電サイクル試験を行なった。結果を表６に示す。
【００６３】
（比較例１５）
リン酸トリオクチルを添加しない他は実施例１８と同様にリチウムイオン二次電池を作製し、充放電サイクル試験を行なった。結果を表５に示す。
【００６４】
【表６】
2008071559.tif 000010
【００６５】
実施例１８の電池は比較例１３〜比較例１５の電池に比較しサイクル試験後の容量維持率が高く、サイクル寿命特性が改善されたことが確認された。
【００６６】
（実施例１９）
正極活物質をＬｉＮｉ0.5Ｍｎ1.35Ｔｉ0.15Ｏ4とし、電解液の溶媒としてＥＣとＤＭＣ.の混合溶媒（体積比：４０／６０）を用いた他は実施例１と同様にリチウムイオン二次電池を作製した。充放電サイクルにおける充電終止電圧を４．７５Ｖとし、放電終止電圧を３Ｖとした他は、実施例１と同じ条件でサイクル試験を行った。結果を表７に示す。
【００６７】
（比較例１６）
リン酸トリオクチルおよびＭＭＤＳを添加しない他は実施例１９と同様にリチウムイオン二次電池を作製し、充放電サイクル試験を行なった。結果を表７に示す。
【００６８】
（比較例１７）
ＭＭＤＳを添加しない他は実施例１９と同様にリチウムイオン二次電池を作製し、充放電サイクル試験を行なった。結果を表７に示す。
【００６９】
（比較例１８）
リン酸トリオクチルを添加しない他は実施例１９と同様にリチウムイオン二次電池を作製し、充放電サイクル試験を行なった。結果を表７に示す。
【００７０】
【表７】
2008071559.tif 000011
【００７１】
実施例１９の電池は比較例１６〜１８の電池に比較しサイクル試験後の容量維持率が高く、サイクル寿命特性が改善されたことが確認された。
【図面の簡単な説明】
【００７２】
【図１】本発明のリチウムイオン二次電池の構成を示す模式図。
【符号の説明】
【００７３】
１１正極集電体
１２正極活物質を含有する層
１３負極活物質を含有する層
１４負極集電体
１５電解液
１６セパレータ
【図１】
2008071559.tif 000015